(57)【要約】【課題】止水用のフラップを設けることなく、撥水性能又は撥油性能が優れたスライドファスナーを提供する。【解決手段】芯紐１４を挿通した左右一対のコイル状の噛合エレメント列１２を、一方の面に液密層１８を形成した左右一対のファスナーテープ１６の対向側縁に沿って縫着してなる液密スライドファスナー１０であって、芯紐１４に、撥水剤若しくは撥油剤６２を付着させた。  これにより、液密スライドファスナー１０の合わせ目部分から噛合エレメント列１２の空間部に水分若しくは油分が浸入した場合であっても、芯紐１４が水分若しくは油分をはじいて、それ以上の浸透を防止する。【選択図】図１
2008194066.tif 000002
【特許請求の範囲】
【請求項１】
芯紐を挿通した左右一対のコイル状の噛合エレメント列を、一方の面に液密層を形成した左右一対のファスナーテープの対向側縁に沿って縫製により取り付けてなる液密スライドファスナーであって、
前記芯紐に、撥水剤若しくは撥油剤を付着してなることを特徴とする液密スライドファスナー。
【請求項２】
前記噛合エレメント列に、撥水剤若しくは撥油剤を付着してなる請求項１記載の液密スライドファスナー。
【請求項３】
前記ファスナーテープに、撥水剤若しくは撥油剤を付着してなる請求項１又は２に記載の液密スライドファスナー。
【請求項４】
芯紐を挿通した左右一対のコイル状の噛合エレメント列を、左右一対のファスナーテープの対向側縁に縫着する工程と、
前記左右一対の噛合エレメント列を噛合させた状態で、前記左右一対のファスナーテープの前記噛合エレメント列の縫着面とは反対側の表面に液密層を形成する工程と、
前記一対の噛合エレメント列同士が噛合している噛合部に沿って前記液密層を切断する工程とを備えてなる液密スライドファスナーの製造方法であって、
少なくとも前記芯紐の部分に、撥水剤若しくは撥油剤を付与して、芯紐の部分に撥水剤若しくは撥油剤を付着する工程を含んでなることを特徴とする液密スライドファスナーの製造方法。
【請求項５】
前記芯紐の部分に撥水剤若しくは撥油剤を付与する際に、ファスナーテープの噛合エレメント列が存在する面とは反対側の面にローラーを配置し、ファスナーチェーンを前記ローラーの周面に沿って巻き回して所要の角度θをもって湾曲させ、噛合エレメント同士の間の隙間を広げて、噛合エレメント列内部に対する撥水剤若しくは撥油剤の浸透を促進させる工程を含んでなることを特徴とする請求項４に記載の液密スライドファスナーの製造方法。
【請求項６】
撥水剤若しくは撥油剤が付与された芯紐を左右一対のコイル状の噛合エレメント列に挿通する工程と、
芯紐が挿通されたコイル状の噛合エレメント列を左右一対のファスナーテープの対向側縁に縫着する工程と、
前記左右一対の噛合エレメント列を噛合させた状態で、前記左右一対のファスナーテープの前記噛合エレメント列の縫着面とは反対側の表面に液密層を形成する工程と、
前記一対の噛合エレメント列同士が噛合している噛合部に沿って前記液密層を切断する工程とを備えてなる液密スライドファスナーの製造方法にあって、
前記芯紐をコイル状の噛合エレメント列に挿通させる前に、前記芯紐に予め撥水剤若しくは撥油剤を付与する工程を含んでなることを特徴とする液密スライドファスナーの製造方法。
【請求項７】
前記噛合エレメント列に、撥水剤若しくは撥油剤を更に付与する工程を含んでなる請求項６記載の液密スライドファスナーの製造方法。
【請求項８】
前記ファスナーテープに、撥水剤若しくは撥油剤を更に付与する工程を含んでなる請求項６又は７に記載の液密スライドファスナーの製造方法。
【発明の詳細な説明】
【技術分野】
【０００１】
本発明は、撥水性又は撥油性が要求される衣類、ケース、バッグなどの開口部に用いられる液密スライドファスナーとその液密スライドファスナーの製造方法に関する。
【背景技術】
【０００２】
従来、コイル状の噛合エレメント列が縫着されたスライドファスナーの、噛合エレメント取付け面とは反対側のファスナーテープの表面にポリウレタンフィルムをラミネートして、防水性を持たせたスライドファスナーが知られている。その防水性を持たせたスライドファスナーの斜視図を、図１３に示す。なお、同図ではスライドファスナーの一部を示している。
【０００３】
図１３に示すように、スライドファスナー９１０は、芯紐９１４を挿通した左右一対のコイル状の噛合エレメント列９１２と、噛合エレメント列９１２を縫合糸９１５を用いて縫着した一対のファスナーテープ９１６と、一対の噛合エレメント列９１２同士を噛合／分離させるためのスライダー９２０とを備えている。更に、図１３に示すスライドファスナー９１０では、ポリウレタン等の熱可塑性エラストマーの液密層９１８をもって、ファスナーテープ９１６の一面を外部から覆っている。この液密層９１８は、ファスナーテープ９１６のエレメント列取付け面とは反対側の表面に接着剤の接着により形成される。
【０００４】
図１３に示すスライドファスナー９１０において、一対の噛合エレメント列９１２同士を噛合させた場合に、液密層９１８の存在により噛合エレメント列９１２の噛合部に水の浸入がしにくくなり、ある程度の撥水の効果を得ることができる。しかし、一対の液密層９１８同士の対向側縁には極く僅かではあるが、常に隙間（Ｗ１）が形成されているため、微量ではあっても、噛合部における一対のファスナーテープ９１６側縁と噛合エレメント列９１２の噛合頭部との間に形成された空間部９３０の付近まで、水が流入する。
【０００５】
また、米国特許第６，１０５，２１４号明細書（特許文献１）の第１図には、図１４に示すようなスライドファスナー８１０の断面図が示されている。スライドファスナー８１０は、ストリンガーテープ８１４、８１６に取り付けられている一対の噛合エレメント列８２２とを備え、更に水の浸透を防止する液密層８２６を備えている。そして、特許文献１の本文第４ページ目５８行−６４行には、ストリンガーテープ８１４、８１６の噛合エレメント列８２２の取付面に対して反対側の表面又は非コーティング面８１８に、必要に応じてフッ素処理などの撥水加工処理を施す旨の記載がなされている。
【特許文献１】米国特許第６，１０５，２１４号明細書（図１、第４ページ目５８行−６４行）
【発明の開示】
【発明が解決しようとする課題】
【０００６】
図１３に示したスライドファスナー９１０を、平面の状態で、且つ、閉じて使用する場合には、ポリウレタン等で形成されている一対の液密層９１８の対向側縁同士が近接しているために、合わせ目部分の隙間（Ｗ１）は極めて僅かなものになっている。したがって、ある程度の撥水の効果を期待することはできるが、合わせ目部分から相変わらず水が浸入するという不具合を生じている。更に、図１３に示したスライドファスナー９１０を鞄やバッグに用い、内部に内容物を収容すると、特にその収容物がバッグの容量を越えるような場合にはスライドファスナー９１０に極めて大きな横引き力が加わり、合わせ目部分の隙間（Ｗ１）が開いてしまい、水が更に浸入しやすくなるという不具合を生ずる。また、図１３に示したスライドファスナー９１０をスポーツウェア等の衣類に用い、その衣類の着用者が激しく動くと、その動作によりスライドファスナー９１０が変形して、スライドファスナー９１０の合わせ目部分の隙間（Ｗ１）が開き気味になり、撥水性能が低下するという不具合を生ずる。
【０００７】
図１５に、従来のスライドファスナー９１０をバッグ９４０に適用したときの一例を示している。
同図に示すように、バッグ９４０の上面９４２からコーナー部９４４及び側面９４６にかけてスライドファスナー９１０を縫着して、バッグ９４０を開閉自在に形成する。このとき、バッグ９４０の上面９４２及び側面９４６では、一対の液密層９１８の対向側縁により形成される合わせ目部分の隙間（Ｗ１）は狭い。しかし、特にバッグ９４０類のコーナー部９４４では、一対の液密層９１８の対向側縁同士が開き気味になりやすく、合わせ目部分の隙間（Ｗ２）は広くなる。バッグ９４０に水滴がかかる状況では、この一対の液密層９１８の合わせ目部分の隙間（Ｗ２）から、より多くの水分がスライドファスナー９１０の空間部９３０（図１３参照。）に浸入するようになる。
【０００８】
空間部９３０に浸入した水分は、一対の芯紐９１４に浸透して、毛細管現象により縫合糸９１５を経由してバッグ９４０の内部へと浸入し続けるため、バッグ９４０の内部を徐々に濡らしてゆくことになる。
【０００９】
また、図１４に示すように、特許文献１に記載されたスライドファスナー８１０の非コーティング面８１８に通常の撥水加工を施しても、噛合エレメント列８２２の全面にわたって確実に撥水処理がなされるわけではない。また、ストリンガーテープ８１４、８１６の合わせ目部分に、確実に撥水処理がなされるわけではない。ゆえに、スライドファスナー８１０の液密層８２６同士の合わせ目部分から、ストリンガーテープ８１４、８１６に浸透した水分は、ストリンガーテープ８１４、８１６自体や噛合エレメント列の表面を伝わって、鞄等の内部に浸入してしまう。
【００１０】
上記のような従来のスライドファスナーにおいて、止水性能を更に向上させるためには、止水用のフラップをスライドファスナーの合わせ目部分に設ける必要があった。ところが、スライドファスナーに止水用のフラップを設けると、スライドファスナーの縫着の作業性が悪化するとともに、スライドファスナーの開閉操作がたいへん困難になるという不具合があった。
【００１１】
本発明は、こうした従来技術の持つ問題点を解決するために創出されたもので、止水用のフラップを別途設けることなく、スライドファスナーの撥水、撥油性能を更に向上させることを目的としている。
【課題を解決するための手段】
【００１２】
前述の目的を達成すべく、本発明に係る液密スライドファスナーの主な構成は、芯紐を挿通した左右一対のコイル状の噛合エレメント列を、一方の面に液密層を形成した左右一対のファスナーテープの対向側縁に沿って縫着してなる液密スライドファスナーであって、前記芯紐に、撥水剤若しくは撥油剤を付着させたことを特徴としている。
更に好ましい態様として、前記噛合エレメント列又は前記ファスナーテープに、撥水剤若しくは撥油剤を付着させてもよい。
【００１３】
また、前述の目的を達成すべく、本発明に係る液密スライドファスナーの第１の製造方法は、芯紐を挿通した左右一対のコイル状の噛合エレメント列を、左右一対のファスナーテープの対向側縁に縫着する工程と、前記左右一対の噛合エレメント列を噛合させた状態で、前記左右一対のファスナーテープの前記噛合エレメント列の縫着面とは反対側の表面に液密層を形成する工程と、前記一対の噛合エレメント列同士が噛合している噛合部に沿って前記液密層を切断する工程とを備えてなる液密スライドファスナーの製造方法であって、少なくとも前記芯紐の部分に、撥水剤若しくは撥油剤を付与して、芯紐の部分に撥水剤若しくは撥油剤を付着する工程を含むことを特徴としている。
【００１４】
また、その好ましい態様として、芯紐の部分に撥水剤若しくは撥油剤を付与する際に、ファスナーテープの噛合エレメント列が存在する面と反対側の面にローラーを配置して、ファスナーチェーンを前記ローラーの周面に沿って巻き回して所要の角度θをもって湾曲させ、噛合エレメント同士の間の隙間を広げて、噛合エレメント列内部に対する撥水剤若しくは撥油剤の浸透を促進させる工程を含むことができる。
【００１５】
また、前述の目的を達成すべく、本発明に係る液密スライドファスナーの第２の製造方法は、撥水剤若しくは撥油剤が付与された芯紐を左右一対のコイル状の噛合エレメント列に挿通する工程と、芯紐が挿通されたコイル状の噛合エレメント列を左右一対のファスナーテープの対向側縁に縫着する工程と、前記左右一対の噛合エレメント列を噛合させた状態で、前記左右一対のファスナーテープの前記噛合エレメント列の縫着面とは反対側の表面に液密層を形成する工程と、前記一対の噛合エレメント列同士が噛合している噛合部に沿って前記液密層を切断する工程とを備えてなる液密スライドファスナーの製造方法にあって、前記芯紐をコイル状の噛合エレメント列に挿通させる前に、前記芯紐に予め撥水剤若しくは撥油剤を付与する工程を含むことを特徴としている。
更にその好ましい態様として、上記第２の製造方法に加えて、前記噛合エレメント列又は前記ファスナーテープに、撥水剤若しくは撥油剤を更に付与する工程を含ませることができる。
【発明の効果】
【００１６】
本発明に係る液密スライドファスナーは、本願発明に係る上記第１及び第２の製造方法により製造されるため、左右一対のコイル状の噛合エレメント列の内部に挿通された芯紐には、撥水剤若しくは撥油剤を付着させている。その結果、ファスナーテープの一方の面に形成したポリウレタン等の液密層の合わせ目部分から、水分若しくは油分が液密層と噛合エレメント列との間の空間部に浸入した場合であっても、芯紐が水分若しくは油分をはじくことになる。すると、液密層と噛合エレメント列との間の空間部では、液密層の合わせ目部分から浸入してきた水分又は油分が、芯紐の表面ではじかれ前記空間部に溜まった状態が維持されるので、液密層の合わせ目部分からの水分若しくは油分が更に浸入することを阻止する。
【００１７】
また、バッグのコーナー部分に液密スライドファスナーを用いると、一般に液密スライドファスナーが屈曲して液密層の合わせ目部分が若干開き気味になったり、バッグ内の内容物の存在により液密スライドファスナーに大きな横引き力が加わって合わせ目部分の隙間が広がったりする現象が見られる。このように、合わせ目部分の隙間が広がった場合であっても、本発明の液密スライドファスナーは、液密層の合わせ目部分と噛合エレメント列との間の空間部に沿って配された芯紐には撥水処理又は撥油処理がなされているため、前記空間部に水分又は油分が止まり、それ以上の水分若しくは油分の浸入を防止することができる。
【００１８】
また、本発明の好ましい実施態様によれば、噛合エレメント列及び／又はファスナーテープにも、撥水剤若しくは撥油剤を付着させて、噛合エレメント列又はファスナーテープに対しても水分若しくは油分が染み込むことを防止する。これにより、液密層と噛合エレメント列との間の空間部に、水分又は油分が溜まった状態が維持されて、液密層の合わせ目部分から水分若しくは油分が更に浸入することを防止する。
【００１９】
このように液密スライドファスナーを構成することで、液密スライドファスナーの合わせ目部分に、取り扱いに難のある止水用のフラップを設けることなく、所定の撥水性能を得ることができる。また、上止、下止、又は、開離嵌挿具を備えた液密スライドファスナーの全面に撥水剤若しくは撥油剤を付着させることによっても、撥水性能若しくは撥油性能を向上させることができる。
【００２０】
また、上記第１の製造方法にあっては、噛合エレメント列の存在により芯紐の一部に撥水剤若しくは撥油剤が行き渡らない場合もあるが、ファスナーテープ及び噛合エレメント列の表面に対しても、芯紐と同時に撥水若しくは撥油処理を行うことにより、芯紐の撥水若しくは撥油効果が、ファスナーテープ及び噛合エレメント列表面の撥水若しくは撥油効果によって補われるので、液密スライドファスナー全体としての撥水若しくは撥油効果が著しく向上する。
【００２１】
その点、上記第２の製造方法では、予め芯紐に撥水若しくは撥油処理がなされるため、製造効率は多少低下するものの、芯紐全体に撥水若しくは撥油効果が発揮されることになり、更なる撥水若しくは撥油効果を奏する液密スライドファスナーが得られる。
【発明を実施するための最良の形態】
【００２２】
以下、本発明に係る液密スライドファスナーの代表的な実施形態について、図面を参照しながら具体的に説明する。
【００２３】
図１は、本発明の第１実施形態に係る液密スライドファスナーの外観斜視図である。なお、図１では、噛合エレメント列の内部を説明するために、液密スライドファスナーの一部を切断した断面を示している。
【００２４】
同図に示すように、本発明に係る液密スライドファスナー１０は、左右一対のコイル状の噛合エレメント列１２と、表面に撥水剤を付着させた芯紐１４と、噛合エレメント列１２及び芯紐１４を縫合糸１５を用いてファスナーテープ１６の対向側縁に沿って縫着した一対のファスナーストリンガー１７と、一対の噛合エレメント列１２同士を噛み合わせたり離したする際にスライドさせるスライダー２０と、ファスナーテープ１６の噛合エレメント列１２取付面とは反対側の表面を外部から覆う液密層１８とを備えている。なお、図１に示すファスナーチェーン１９は、一対のファスナーストリンガー１７同士を噛合エレメント列１２により噛合した状態を示している。
【００２５】
液密層１８は、ポリウレタン、ポリオレフィン等の樹脂層であり、溶着又は接着によりファスナーテープ１６と接合一体化する。また、液密層１８として、表面に装飾用のしぼ加工やエンボス加工を施したものを用いることができる。
【００２６】
本実施形態では、左右一対の噛合エレメント列１２を噛合した状態で、ファスナーテープ１６の表面（噛合エレメント列１２の縫着面に対して反対側の面）に液密層１８を形成し、その後、左右一対の噛合エレメント列１２同士が噛合している噛合部に沿って液密層１８を切断して２分割することにより、左右一対の液密層１８の対向側縁同士が密接するようにしている。しかしながら、左右一対の液密層１８同士の対向側縁間には極く僅かな隙間（Ｗ１）が形成される。この隙間（Ｗ１）は極く狭いため、液密層１８の撥水効果により水滴がはじかれることと相まって、ある程度の撥水性能を得ることができる。
【００２７】
更に、本実施形態によれば、少なくとも芯紐１４の表面に撥水剤を付着させている。そのため、一対の液密層１８の僅かな隙間（Ｗ１）から一対のファスナーテープ１６と噛合エレメント列１２との間に形成される空間部３０に仮に水分が浸入した場合であっても、噛合エレメント列１２に挿通した芯紐１４の芯紐１４が水滴をはじく撥水効果により、水分は芯紐１４を通してスライドファスナーの裏面側に透過することなく、前記空間部３０付近に滞留するようになる。その結果、空間部３０に滞留する水分が合わせ目部分から浸入しようとするそれ以上の水分の浸入を防ぎ、液密層１８の合わせ目部分に止水用のフラップを殊更に設ける必要がなく、所定の撥水性能を得ることができる。
【００２８】
また、本実施形態にあっては、芯紐１４の表面に撥水剤を付着させることに加えて、噛合エレメント列１２及び／又はファスナーテープ１６にも撥水剤を付着させている。これにより、噛合エレメント列１２及び／又はファスナーテープ１６を介して前記空間部３０からの水分の染み込みがより防止され、撥水性能をより一層向上させることができる。特に、噛合エレメント列１２とファスナーテープ１６との両方に撥水剤が付着していることが、染み込みを防止する点でより良い。
【００２９】
また、芯紐１４に対して油をはじく撥油剤を付着させることによって、撥油性能を向上させることができる。前述の撥水剤の付与と同様に、噛合エレメント列１２及び／又はファスナーテープ１６にも撥油剤を付着させることにより、撥油性能をより一層向上させることができる。
【００３０】
また、上記の説明では、液密層１８を形成した後に噛合エレメント列１２の噛合部に沿って液密層１８を切断して液密層１８を２分割する実施形態について説明したが、これは好適な実施形態を示したものであって、他の液密層１８の形成手段を用いることができる。例えば、左右のファスナーストリンガー１７を分離した状態で、各々に液密層１８を形成する。この場合、液密層１８には、熱処理に耐える素材を選択することが好ましい。
【００３１】
次に、前記液密スライドファスナー１０の製造方法について、図２を用いて説明する。図２は、液密スライドファスナー１０の製造方法の第１実施形態を示した工程図である。噛合エレメント列１２及び芯紐１４を、縫合糸１５を用いてファスナーテープ１６に縫着し、その後、ファスナーテープ１６のエレメント取付面とは反対側表面の全体に液密層１８を形成して、撥水剤若しくは撥油剤を付着させ、液密スライドファスナー１０を製造する工程を示している。
【００３２】
液密スライドファスナー１０を製造する際には、予め、コイル状の噛合エレメント列１２の成形品と、ポリエステル等の繊維を編んで得られる芯紐１４とを準備し、図２に示すステップＳ１００「芯紐を噛合エレメント列に挿通」（以降、Ｓ１００のように省略して記載する。）にて、左右一対のコイル状の噛合エレメント列１２の中心部分に芯紐１４を挿通させる。
【００３３】
次のＳ１０２「噛合エレメント列をファスナーテープに縫着」では、Ｓ１００にて芯紐１４を挿通した左右一対のコイル状の噛合エレメント列１２を、左右一対のファスナーテープ１６の対向側縁に沿って縫着したのち、一対のファスナーストリンガー１７同士の噛合エレメント列１２を噛合させてファスナーチェーン１９を形成する。
【００３４】
次のＳ１０４「ファスナーテープに液密層を形成」では、ファスナーチェーン１９の噛合エレメント列１２が縫着されていない側の表面に、ポリウレタンフィルム等の液密層１８を、接着又は溶着等により接合一体化する。ここでファスナーチェーン１９は、左右一対のファスナーテープ１６に共通の液密層１８が一体に接合された状態とされる。
【００３５】
次のＳ１０６「撥水剤若しくは撥油剤の付与」では、Ｓ１０４にて液密層１８を接合したファスナーチェーン１９を図示せぬガイドローラーの周面に沿って巻き回してファスナーチェーン１９をガイドし、撥水剤若しくは撥油剤を満たした容器内に連続的に通すことにより、撥水剤若しくは撥油剤に浸漬させる。このＳ１０６の処理では、ファスナーチェーン１９を構成している噛合エレメント列１２、芯紐１４、縫合糸１５、ファスナーテープ１６、及び液密層１８の全面に、効率良く撥水剤若しくは撥油剤が付与される。
【００３６】
ファスナーチェーン１９を撥水剤若しくは撥油剤に浸漬させておく時間は、１秒から数秒程度である。なお、以下では、撥水剤の一例としてフッ素系撥水撥油剤を用いた例を示すが、本発明はこの撥水撥油剤に限定するものではない。
【００３７】
次のＳ１０８「撥水剤若しくは撥油剤を付着」では、Ｓ１０６にて撥水剤若しくは撥油剤を満たした容器内に浸漬させたファスナーチェーン１９を容器内から引き上げて、連続的に乾燥室に通すことによって、先ずファスナーチェーン１９の全面に付与した撥水剤若しくは撥油剤を乾燥させる。このときの乾燥条件は、１１０℃で２分程度である。
【００３８】
その後、撥水剤若しくは撥油剤の乾燥が終了したファスナーチェーン１９を更に連続的に熱処理室に通すことによって、乾燥した撥水剤若しくは撥油剤に熱処理を行う。この熱処理では、噛合エレメント列１２、芯紐１４、縫合糸１５、ファスナーテープ１６、及び液密層１８のすべての基材と撥水剤若しくは撥油剤との間で融着、付着処理がなされる。この融着、付着時には、撥水剤若しくは撥油剤が、基材表面に対して垂直方向に配向して、噛合エレメント列１２、芯紐１４、縫合糸１５、ファスナーテープ１６、及び液密層１８の表面に撥水撥油剤が付着する。
【００３９】
この熱処理は、上記乾燥時とは異なり１７０℃で１分程度がよい。ただし、ファスナーチェーン１９に染色処理を施してある場合には、熱処理の温度が高いと色落ちする場合があるので、その場合には、適宜熱処理の温度を下げ、処理時間を長くするようにする。
【００４０】
次のＳ１１０「液密層を切断により分割」では、Ｓ１０８にて熱処理が終了したファスナーチェーン１９を取り出して、左右一対のファスナーストリンガー１７同士を連結している単一の液密層１８を、カッターを用いて、一対の噛合エレメント列１２同士が噛合している噛合部に沿って長さ方向に切断し左右に２分させる。
【００４１】
このように、一旦、撥水剤若しくは撥油剤を付着させた後に液密層１８を切断分離する場合は、左右のファスナーストリンガー１７のそれぞれに液密層を形成する場合と比較すると、完成品である液密スライドファスナーにあって、スライダー２０を操作して噛合エレメント列１２同士を噛合させると生ずる、左右一対の液密層１８同士の対向側縁間の上記隙間（Ｗ１）を狭くすることができる。
【００４２】
次に、Ｓ１１２「上止、下止等の止製品の取り付け」にて、Ｓ１１０で液密層１８の切断分離が終了したファスナーチェーン１９における、噛合エレメント列１２の所定部分を切断除去することにより、噛合エレメント列１２のスペース部分を形成する。そして、そのスペース部分から噛合エレメント列１２にスライダー２０を通し、液密スライドファスナー１０の長さに応じて上止、下止、開離嵌挿具等の止製品をファスナーテープ１６に取り付ける。その後、次のＳ１１４「裁断」にて、ファスナーテープ１６を所定の長さに裁断して、液密スライドファスナー１０が完成する。
【００４３】
なお、図２に示した液密スライドファスナー１０の製造方法では、Ｓ１０８にて撥水剤若しくは撥油剤を付着させてから、次のＳ１１０にて液密層１８を切断して２分割している。これは、液密層１８として、加熱により収縮する素材を用いた場合に、液密層１８を切断分離した後で撥水剤若しくは撥油剤を付着させるための熱処理を行うと、左右一対の液密層１８が収縮して、液密層１８間の隙間（Ｗ１）が広がってしまい、撥水性能が低下してしまうという不具合を防止するためである。
【００４４】
図２に示した液密スライドファスナー１０の製造方法では、ファスナーチェーン１９に対して熱処理を行って撥水剤若しくは撥油剤を付着させた後に、液密層１８を切断分離して２分割しているので、液密層１８として加熱により収縮する素材を用いた場合であっても、左右一対の液密層１８同士の隙間（Ｗ１）が広がることが防止され、所望の撥水性能を維持することができる。
【００４５】
図３に液密スライドファスナー１０が完成した状態の外観図を示す。また、図４に液密スライドファスナー１０の上止部分の断面図を示し、図５に液密スライドファスナー１０に開離嵌挿具３４を取り付けた状態を示す。なお、図１にて説明した部材と同一の部材については同一の符号を付して、その説明は省略する。
【００４６】
図３に示す液密スライドファスナー１０は、液密スライドファスナー１０の上方に左右一対の上止３２を備え、下方には開離嵌挿具３４を備えている。これにより、液密スライドファスナー１０のスライダー２０を、上止３２と開離嵌挿具３４との間をスライドさせることにより、一対の噛合エレメント列１２同士を噛合させたり分離することができる。なお、図３に示すように、液密スライドファスナー１０に格別の力を加えずに平面状のままで、一対の噛合エレメント列１２同士を噛合させた場合は、左右一対の液密層１８の対向側縁同士は殆ど接触しているために、左右一対の液密層１８間の隙間（Ｗ１）は狭く、ほとんど密接した状態となっている。
【００４７】
次に、上止３２付近の詳細について図４を用いて説明する。図４は、液密スライドファスナー１０の上止３２付近の部分拡大図であり、上止３２の固定部分を断面で示した斜視図である。同図に示すように、液密スライドファスナー１０の上方には、スライダー２０が噛合エレメント列１２から脱落することを防止するための上止３２が取り付けられている。上止３２は、断面で示すように、Ｕ字状に折曲され、その両端がファスナーテープ１６及び液密層１８を一部貫通して互いに溶着するため、取付強度の強いものが得られる。上止３２の素材としてポリエステル、ポリアクリル、ポリアセタールなどの熱可塑性樹脂を用いる場合には、芯紐１４、縫合糸１５、ファスナーテープ１６、及び液密層１８に対して溶着一体化するようにしてもよい。上止３２付近の撥水性能を更に向上させる場合には、上止３２を取り付けてから、改めて上止３２に撥水剤若しくは撥油剤を付与するとよい。
【００４８】
次に、開離嵌挿具３４付近の詳細について、図５を用いて説明する。同図に示すように、液密スライドファスナー１０の下端に開離嵌挿具３４が取り付けられる。開離嵌挿具３４は、箱棒３６付き箱体３５と蝶棒３７とを備える。また、開離嵌挿具３４が取り付けられる箇所で、液密層１８とは反対側の面のみに、補強フィルム３８が超音波溶着により設けられている。補強フィルム３８を片面のみに設けているのは、撥水剤等を付着させた液密層１８には補強フィルム３８を十分な強度で溶着させることができないからである。
【００４９】
なお、左右一対のファスナーストリンガー１７を完全に分離する必要がない、通常の液密スライドファスナーであれば、左右一対のファスナーストリンガー１７の下端部を単一部材からなる下止（図示せず。）が取り付けられる。図５に示す開離嵌挿具３４付近の撥水性能を向上させる際には、開離嵌挿具３４を取り付けてから、熱処理が不要な撥水剤若しくは撥油剤を、改めて開離嵌挿具３４に付与するとよい。
【００５０】
次に、図１に示した液密スライドファスナー１０のファスナーチェーン１９に対して連続的に撥水処理を行う一実施例について、図６を用いて説明する。図６は、ファスナーチェーン１９を撥水剤若しくは撥油剤６２を満たした容器内に浸漬させることにより、撥水剤若しくは撥油剤６２の付与、乾燥、融着、付着を連続的に行う処理工程を示す側面図である。
【００５１】
撥水剤若しくは撥油剤６２の付与、乾燥、融着、付着を連続的に行う際には、図６に示すように、撥水剤若しくは撥油剤６２を貯留する浸漬槽６４と、ファスナーチェーン１９を加熱して付与した撥水剤若しくは撥油剤６２を乾燥させる乾燥室６６と、ファスナーチェーン１９を加熱して撥水剤若しくは撥油剤６２を付着させる熱処理室６７と、ファスナーチェーン１９の移動方向を変更することによりファスナーチェーン１９を浸漬槽６４及び乾燥室６６の内部に通すための複数のガイドローラー６０Ａ、６０Ｂ、６０Ｃと、ファスナーチェーン１９に含侵した余分な撥水剤若しくは撥油剤６２を搾り取るピンチローラー６１とを配置する。
【００５２】
図６に示す処理を行うに際しては、先ず、ファスナーチェーン１９を図６の左側からガイドローラー６０Ａの周面にガイドさせて送り込み、浸漬槽６４の内部に設けたガイドローラー６０Ｂの周面に向けて移動方向を変更する。浸漬槽６４の内部にて、ファスナーチェーン１９を、撥水剤若しくは撥油剤６２を含侵しながらガイドローラー６０Ｂの周面に沿って巻き回し、所定の角度θをもって湾曲させた後に方向を変えて上昇させ、浸漬槽６４から引き出してガイドローラー６０Ｃの周面にガイドさせる。浸漬槽６４の内部では、芯紐１４、噛合エレメント列１２、縫合糸１５、ファスナーテープ１６、及び液密層１８の全面に、撥水剤若しくは撥油剤６２が付与される。
【００５３】
ローラー６０Ｂの外周にファスナーチェーン１９が巻き掛けて屈曲している状態では、曲率半径の違いにより、ガイドローラー６０Ｂに対して外側の噛合エレメント同士の隙間が少し開いた状態となる。すると、この噛合エレメント列１２の開いた部分から、噛合エレメント列１２の内部に撥水剤若しくは撥油剤６２が浸透し、噛合エレメント列１２の内部に隠れている芯紐１４や縫合糸１５に対し、撥水剤若しくは撥油剤６２の浸透を促進させる。
【００５４】
浸漬槽６４から出たファスナーチェーン１９は、ガイドローラー６０Ｃとピンチローラー６１との間に挟まれて、余分な撥水剤若しくは撥油剤６２が搾り取られ、更にローラー６０Ｃの周面に巻き回すことにより移動方向を変えて、乾燥室６６及び熱処理室６７に入る。乾燥室６６では、撥水剤若しくは撥油剤６２の種類に応じて、撥水剤若しくは撥油剤６２の乾燥に適した条件下で乾燥処理を行う。熱処理室６７では、撥水剤若しくは撥油剤６２の種類に応じて、撥水剤若しくは撥油剤６２の融着、又は付着に適した条件下で熱処理を行う。
【００５５】
ピンチローラー６１の外周面には、弾性のあるシリコンゴムを巻いたローラーを用いるとよい。また、ガイドローラー６０Ｃとピンチローラー６１とで、撥水剤若しくは撥油剤６２を十分に含ませたファスナーチェーン１９を挟んで押圧することにより、噛合エレメント列１２、芯紐１４、縫合糸１５、及びファスナーテープ１６の内部まで、むらなく撥水剤若しくは撥油剤６２を浸透させることができる。
【００５６】
上記のように、撥水剤若しくは撥油剤６２の浸漬、乾燥、及び熱処理を連続して処理することにより、噛合エレメント列１２、芯紐１４、縫合糸１５、ファスナーテープ１６、又は液密層１８の表面に効率よく撥水剤若しくは撥油剤を付着させることができる。そして、液密スライドファスナー１０に所要の撥水効果若しくは撥油効果を付与することができる。
【００５７】
先の図６を用いた説明では、ファスナーチェーン１９を浸漬槽６４に浸して撥水剤若しくは撥油剤６２を含ませた後に、浸漬槽６４から取り出して乾燥処理及び熱処理を行う実施形態について説明したが、本発明は係る製造法に限定されない。すなわち、以下に説明するように、ファスナーチェーン１９の少なくとも芯紐１４部分に撥水剤若しくは撥油剤６２を付与することも可能である。
【００５８】
以下に説明する液密スライドファスナー１０の製造方法では、先の図２に示した処理工程を用いることができるので、再び図２に従って説明をする。なお、図２に示す各処理のうち、先に説明した処理と同一の処理を行うステップについては、説明の重複を避けるために具体的な説明を省略する。
【００５９】
Ｓ１００〜Ｓ１０４の処理については、先に説明した同ステップと同一の処理を行う。
【００６０】
Ｓ１０６「撥水剤若しくは撥油剤の付与」では、液密層１８を形成したファスナーチェーン１９に縫着されている芯紐１４を中心に、ディスペンサや局所的なシャワー、スプレー等を用いて、撥水剤若しくは撥油剤を付与する処理を行う。
【００６１】
なお、ここでは、少なくとも芯紐１４に、撥水剤若しくは撥油剤を付与する必要があるが、芯紐１４単独ではなく、噛合エレメント列１２、縫合糸１５、又はファスナーテープ１６の一部にも、併せて撥水剤若しくは撥油剤を付与することをも含んでいる。
【００６２】
次のＳ１０８「撥水剤若しくは撥油剤を付着」では、少なくとも芯紐１４部分に撥水剤若しくは撥油剤を付与したファスナーチェーン１９を、連続的に図示せぬ乾燥室及び熱処理室に通すことによって、芯紐１４部分に付与した撥水剤若しくは撥油剤を乾燥させる。この乾燥時間は、既述したとおり１１０℃で２分程度でよい。
【００６３】
次に、乾燥した撥水剤若しくは撥油剤に熱処理を行って、架橋、配向を伴う融着、付着処理を行う。これにより、少なくとも芯紐１４部分に有効な撥水剤若しくは撥油剤が付着し、所望の撥水効果若しくは撥油効果を得ることができる。撥水剤若しくは撥油剤の付着処理（熱処理）は、既述したとおり１７０℃で１分程度でよい。
【００６４】
Ｓ１１２〜Ｓ１１４の処理については、先に説明した同ステップと同一の処理を行うので、ここではその説明を省略する。
上述の図６を用いた説明では、ファスナーチェーン１９を連続的に浸漬槽６４に浸漬させる実施形態について説明したが、本発明はファスナーチェーン１９を浸漬槽６４に連続して浸漬させる処理工程に限定するものではなく、ファスナーチェーン１９を貯留している籠ごと、浸漬槽６４に浸漬させるようにしてもよい。また、撥水剤若しくは撥油剤６２の乾燥処理、及び熱処理についても、連続処理に代えてバッチ処理を行うようにしてもよい。
【００６５】
次に、図２に示した液密スライドファスナー１０の製造方法とは異なる、他の液密スライドファスナー１０の製造方法について、図７を用いて説明する。図７は、液密スライドファスナー１０の製造方法の第２実施形態を示した工程図であり、上記第１実施形態のようにファスナーチェーン１９に直接撥水若しくは撥油処理を行うことなく、芯紐１４に予め撥水若しくは撥油処理を行っている。
【００６６】
すなわち、図７に示すように、先ず液密スライドファスナー１０を製造するに際し、Ｓ２００「芯紐に撥水剤若しくは撥油剤の付与」にて、キスローラーやディスペンサ、シャワー、スプレー、浸漬等を用いて、ポリエステル等の繊維を編んだ芯紐１４に対して撥水剤若しくは撥油剤を付与する処理を行う。なお、以下では、撥水剤の一例として、図２の説明で用いたフッ素系撥水撥油剤を用いた実施形態を示すが、本発明は後述するような諸々の材料が採用でき、前記撥水撥油剤に限定するものではない。
【００６７】
なお、実施形態にあって、芯紐１４のみに予め撥水剤若しくは撥油剤を付与するとともに、噛合エレメント列１２、ファスナーテープ１６、又は縫合糸１５についても、それぞれ単独して予め撥水剤若しくは撥油剤６２を付与して、撥水性能若しくは撥油性能を更に向上させることも可能である。また、上記第１実施形態と同様に、噛合エレメント列１２、ファスナーテープ１６、又は縫合糸１５に撥水剤若しくは撥油剤６２を付与する処理をファスナーチェーンに液密層を形成した後（後述するＳ２０８の工程後）に行ってもよい。
【００６８】
次に、Ｓ２０２「撥水剤若しくは撥油剤を付着」にて、付与した撥水剤若しくは撥油剤を乾燥させる。続いて乾燥した撥水剤若しくは撥油剤６２に熱処理を行い、架橋、配向を伴う融着、付着処理を行う。これにより、既述したとおり芯紐１４等の素材の表面に有効な撥水剤及び撥油剤が付着する。
【００６９】
次に、Ｓ２０４「芯紐を噛合エレメント列に挿通」にて、予め撥水剤若しくは撥油剤を付着させた芯紐１４を、コイル状の噛合エレメント列１２の中心部分に挿通させる。
【００７０】
次に、Ｓ２０６「噛合エレメント列をファスナーテープに縫着」にて、芯紐１４を挿通した左右一対のコイル状の噛合エレメント列１２を、左右一対のファスナーテープ１６の対向側縁に沿って、縫合糸１５を用いて縫着する。
【００７１】
続くＳ２０８、Ｓ２１０、Ｓ２１２及びＳ２１４では、第１実施形態におけるＳ１０４、Ｓ１１０、Ｓ１１２、Ｓ１１４と同様の工程を経て液密スライドファスナー１０が完成する。
【００７２】
上記の撥水剤として、フッ素系化合物、シリコーン系化合物、アクリル系撥水剤、シリコーン複合系撥水剤、パラフィン系化合物、エチレン尿素系化合物、ジルコニウム系化合物、脂肪酸アミド系化合物、メチロールアミド系化合物、アルキル尿素型、脂肪酸アミド型等の撥水剤を用いることができる。
【００７３】
上記フッ素系化合物の撥水剤として、ポリペンタデカフルオロオクチルアクリレート、ポリトリフルオロエチルアクリレート、テトラフルオロエチレン−ヘキサフルオロプロピレン共重合物などや、パーフルオロラウリン酸、ポリテトラフルオロエチレン、パーフルオロｎ−アルキルアクリレート、ポリフッ化ビニリデン、ペンタデカンブチルエチルメタアクリレート、ヘキサフロオロプロピレン等を用いることができる。
【００７４】
また、その他のフッ素系化合物の撥水剤として、フッ素原子を含有するオレフィンの２種以上からなる共重合体、フッ素原子を含有するオレフィンと炭化水素モノマーとの共重合体等を用いることができる。なお、撥水剤は、バインダー樹脂とともに、織編物に付与することが撥水性の耐久性を高める上で好ましい。バインダー樹脂の種類については、別途後述する。
【００７５】
シリコーン系化合物として、ポリジメチルシロキサン、メチルハイドロジェンポリシロキサン、アミノ変性、エポキシ変性、カルボキシル変性、第４級アンモニウム塩変性、高級アルキル変性、フッ素変性などの各種変性シリコーンや、メチルハイドロジェンポリシロキサンとトルエン、キシレン、ｎ−ヘキサン、ｎ−へプタン等の芳香族等の硬化促進触媒とからなるシリコーン系撥水処理剤を用いることができる。シリコーン系撥水剤は、（１）水に対する接触角が大きく撥水性が優れている、（２）表面張力が小さいため基材をぬらしやすく均一な皮膜を形成できる、（３）通気性がある、（４）耐久性がよく耐洗濯性・耐ドライクリーニング性に優れる等の長所を備えている。
【００７６】
また、シリコーン系撥水剤として、特開昭５８−１１８８５３号公報又は特開昭６０−９６６５０号公報に記載された、アニオン的に安定化されているヒドロキシル基含有ジオルガノポリシロキサン、コロイドシリカ、及び硬化触媒からなるシリコーンエマルジョン、又は、特開平７−１５００４５号公報に記載された、イオン的あるいは非イオン的に安定化されたアルコキシ基含有ジオルガノポリシロキサン、及びチタン触媒からなるシリコーンエマルジョンなどの、水分の除去によって室温で硬化しエラストマー状の硬化物を与える室温硬化性水性シリコーンエマルジョン組成物等を用いることができる。
【００７７】
また、撥水剤若しくは撥油剤の耐久性向上のために、上記化合物に対して架橋剤を併用することができる。架橋剤として、メラミン系樹脂、ブロックイソシアネート系樹脂、イミン系樹脂等を用いることができる。
【００７８】
また、撥水剤若しくは撥油剤の耐久性向上のために、上記化合物とともにバインダー樹脂を含ませることもできる。バインダー樹脂として、アクリル樹脂、ウレタン樹脂、シリコーン系樹脂等を用いることができる。
【００７９】
架橋剤やバインダー樹脂は、両方混合して使用してもよく、その場合には、処理液としては、ポリフルオロアルキル基含有アクリル共重合体とアミノプラスト樹脂または多官能ブロックイソシアネート含有ウレタン樹脂との混合液の形で用いることができる。
【００８０】
スライドファスナーの表面に、撥水剤若しくは撥油剤が付着しているかについて、簡単に見分ける方法としては、例えば、基材に対して撥水剤が付着されている可能性がある部分に適量の水滴を垂らし、液滴の形状から接触角を算出することができる。接触角は、液滴の表面付近での接線と、表面とが成す角度のことで、この角度が大きいほど撥水性が優れていると言える。撥水性については、実際に撥水剤の付着した試料と、付着していない試料とを比較することで明確となる。通常撥水剤を付着させていないものは接触角が３０度以下である。また、この方法によって撥水剤が付着している、又はその可能性があると認められる場合には、分析によって表面に付着する材料の有無を検出することができる。
【００８１】
次に、本発明に係る液密スライドファスナー１０の撥水性能について、人工降雨装置を用いた雨試験Ｂ法（シャワー試験）を用いて説明する。
先ず、雨試験Ｂ法に用いる試験片の固定ジグについて、図８を用いて説明する。図８は、雨試験Ｂ法に用いる試験片の固定ジグの平面図と側面の断面図（Ａ−Ａ矢視図）を示す図である。
【００８２】
図８に示すように、固定ジグ８０は、上方から降り注ぐ水を試験片８６に当てるための開口窓を備えた開口部材８４と、開口部材８４の下側に配置して、試験片８６を透過した水分を貯留するための貯留部を備えた貯水部材８２とを備えている。試験片８６は、開口部材８４と貯水部材８２との間に挟んで使用する。また、試験片８６が水没しないようにしつつ所定の傾斜を維持するために、雨試験Ｂ法では角度固定具８８を用いて、固定ジグ８０を４５度の角度に固定して雨試験を実施する。なお、開口部材８４の開口窓の寸法は、図８に示すように、窓長さ２００ｍｍ、窓幅１５ｍｍである。また、試験片８６の長さは、２５０ｍｍである。
【００８３】
図９は、雨試験Ｂ法を実施する際の人工降雨装置の外観を示す図である。なお、固定ジグ８０及び角度固定具８８については、断面を取って表している。
図９に示すように、試験片８６を取り付けた固定ジグ８０を角度固定具８８に乗せて、４５度の角度に設定する。固定ジグ８０の上方２０００ｍｍの位置に、散水用のスプレーノズル９０を配置する。スプレーノズル９０には、給水用の配管９２を接続して内部に水を圧送する。配管９２の途中には、散水する水の水量を調節する水量調節弁９４を配置する。
【００８４】
雨試験Ｂ法を実施する際には、液密スライドファスナーの試験片８６を２５０ｍｍの長さに切断して、その試験前の質量（Ｍ０）を予め計量しておく。そして、その試験片８６を、開口部材８４と貯水部材８２との間の所定の位置に挟む。また、同時に、試験終了後に貯水部材８２の内部に溜まった水を吸い取って試験片８６を透過した水の質量を計測するための吸取紙を準備するとともに、この吸取紙の当初質量（Ｍ１）を予め計量しておく。
【００８５】
次に、試験片８６を挟んだ固定ジグ８０を、角度固定具８８に乗せて４５度の角度に設定し、スプレーノズル９０の下方２０００ｍｍの位置に配置する。次に、雨量計を観測しながら、水量調節弁９４を調節して降雨量を１００ｍｍ／ｈに設定する。そして、固定ジグ８０に対する水の散水を開始し、１５分経過した後に散水を停止する。
【００８６】
散水が終了したら、先ず試験片８６を固定ジグ８０から取り外して、試験後の試験片８６の質量（Ｍ２）を計量する。また、貯水部材８２の内部に溜まった水溜９６（図１０及び図１１参照。）に吸取紙を浸し、貯水部材８２の内部に溜まった水を全て吸い取る。そして、吸水後の質量（Ｍ３）を計量する。
【００８７】
次に、浸透量（ｇ）＝（Ｍ２−Ｍ０）＋（Ｍ３−Ｍ１）を計算して、雨試験Ｂ法による水の浸透量を算出する。
【００８８】
図１０及び図１１に、散水により試験片８６を透過した水が、貯水部材８２の内部に溜まって、水溜９６が存在している状態を示す。なお、説明の都合上、固定ジグ８０及び角度固定具８８については断面を取って表している。
【００８９】
図１０は、試験片８６を介して貯水部材８２の内部に少量の水が透過したことにより、水溜９６が生じている状態を示す図である。
【００９０】
また、図１１は、試験片８６の撥水性能が悪いために、貯水部材８２の内部に多量の水が透過して、多量の水の水溜９６が生じている状態を示す図である。図１１に示す状態まで貯水部材８２の内部に水が溜まると、一旦試験片８６を透過して貯水部材８２内部に浸入した水が、再度試験片８６を介して外部に水が流出するオーバーフロー９８が発生するので、透過量の計測には注意が必要である。
【００９１】
図１２に、本発明に係る液密スライドファスナーと、従来のポリウレタンフィルム付ファスナーとについて雨試験を行った結果を示す。
従来のポリウレタンフィルム付ファスナーのサンプルとして、チェーン幅が５．８ｍｍのもので、試験片の芯紐、噛合エレメント列、縫合糸、ファスナーテープのいずれにも撥水剤を付着させていないものを挙げて、水の浸透量を計量した（比較用の試験片（１））。
【００９２】
また、本発明の液密スライドファスナーの実施例１として、上記チェーン幅が５．８ｍｍの試験片（１）について、浸漬法により、芯紐、噛合エレメント列、縫合糸、ファスナーテープ、及び、ポリウレタンの液密層の全ての表面にフッ素系撥水撥油剤を付与したものを用い、水の浸透量を計量した（実施例１に係る試験片（２））。
【００９３】
また、本発明の実施例２として、ポリウレタンの液密層以外の全ての表面にフッ素系撥水撥油剤を付与したものを用い、水の浸透量を計量した（実施例２に係る試験片（３））。
【００９４】
雨試験の結果、従来の試験片（１）のポリウレタンフィルム付ファスナーでは、浸透量の平均値が１．９９（ｇ）であった。これに対し、液密層を含む全ての表面に、フッ素系撥水撥油剤を付与した本発明の実施例１に係る試験片（２）の浸透量の平均値は、０．０１８（ｇ）であった。また、液密層以外の全ての表面にフッ素系撥水撥油剤を付与した本発明の実施例２に係る試験片（３）の浸透量の平均値は、０．０２１（ｇ）であった。
【００９５】
特に、図１２に示すように、本発明の実施例１に係る試験片（２）の液密スライドファスナーでは、浸透量として算出された水分の質量の全てが、ファスナー部に浸透した水分の質量であり、貯水部材８２の内部にまで透過した水分は検出されなかった。すなわち、本発明に係る液密スライドファスナーを鞄や、バッグ、又は衣類等に用いた場合、外部から水がかかっても、内部には浸透しないことになる。
【図面の簡単な説明】
【００９６】
【図１】本発明の第１実施形態に係る液密スライドファスナーの外観斜視図を示す図であり、噛合エレメント列の内部を説明するために、液密スライドファスナーの一部を切断した状態を示す図である。
【図２】液密スライドファスナーの製造方法の第１実施形態を示した工程図である。
【図３】液密スライドファスナーが完成した状態を示す外観図である。
【図４】液密スライドファスナーの上止部分の断面を示す図である。
【図５】液密スライドファスナーに開離嵌挿具を取り付けた状態を示す図である。
【図６】液密スライドファスナーを撥水剤若しくは撥油剤を満たした容器内に浸漬させ、その後、乾燥及び付着の処理を連続的に行う処理工程の一実施形態を示す側面図である。
【図７】液密スライドファスナーの製造方法の第２実施形態を示した工程図である。
【図８】雨試験Ｂ法に用いる試験片の固定ジグの平面図と側面の断面図（Ａ−Ａ矢視図）を示す図である。
【図９】雨試験Ｂ法を実施する際の人工降雨装置の外観を示す図である。
【図１０】散水により試験片を透過した水が、貯水部材の内部に溜まって、水溜が存在している状態を示す図である。
【図１１】散水により試験片を透過した水が、貯水部材の内部に溜まって、水量の多い水溜が存在している状態を示す図である。
【図１２】本発明に係る液密スライドファスナーと、従来のポリウレタンフィルム付ファスナーとについて雨試験を行った結果を示す図表である。
【図１３】従来の撥水性を有するスライドファスナーの断面を含む斜視図である。
【図１４】特許文献１の図１に示されている、従来のスライドファスナーの構造を示す断面図である。
【図１５】従来のスライドファスナーをバッグに用いた実施形態を示す斜視図である。
【符号の説明】
【００９７】
１０  液密スライドファスナー
１２、８２２、９１２  噛合エレメント列
１４、９１４  芯紐
１５、９１５  縫合糸
１６、９１６  ファスナーテープ
１８、８２６  液密層
２０、９２０  スライダー
３０、９３０  空間部
３２  上止
３４  開離嵌挿具
３５  箱体
３６  箱棒
３７  蝶棒
３８  補強フィルム
４０  バッグ
４２  上面
４４  コーナー部
４６  側面
６０Ａ、６０Ｂ、６０Ｃ  ローラー
６１  ピンチローラー
６２  撥水剤若しくは撥油剤
６４  浸漬槽
６６  乾燥室
６７  熱処理室
８０  固定ジグ
８２  貯水部材
８４  開口部材
８６  試験片
８８  角度固定具
９０  スプレーノズル
９２  配管
９４  水量調節弁
９６  水溜
９８  オーバーフロー
８１０、９１０  スライドファスナー
８１４、８１６  ストリンガーテープ
８１８  非コーティング面
９４０  バッグ
９４２  上面
９４４  コーナー部
９４６  側面
【図１】
2008194066.tif 000003
【図２】
2008194066.tif 000004
【図３】
2008194066.tif 000005
【図４】
2008194066.tif 000006
【図５】
2008194066.tif 000007
【図６】
2008194066.tif 000008
【図７】
2008194066.tif 000009
【図８】
2008194066.tif 000010
【図９】
2008194066.tif 000011
【図１０】
2008194066.tif 000012
【図１１】
2008194066.tif 000013
【図１２】
2008194066.tif 000014
【図１３】
2008194066.tif 000015
【図１４】
2008194066.tif 000016
【図１５】
2008194066.tif 000017